(57)【特許請求の範囲】
【請求項１】
丸銅導体を圧延して平角銅導体とした後、該平角銅導体の外周に絶縁塗料を複数回塗布焼付して所定皮膜厚さの平角絶縁電線とする平角絶縁電線の製造方法において、
前記平角銅導体に銅メッキ処理を施すことにより、角部の尖端に優先的に銅をメッキして角部をＲ（円形状）化させた平角銅導体とした後、この角部Ｒ化平角銅導体に絶縁塗料を塗布焼付し、絶縁性に優れた平角絶縁電線とすることを特徴とする平角絶縁電線の製造方法。
【請求項２】
前記請求項１の銅メッキ処理が、脱脂・洗浄，水洗浄，酸洗浄および水洗浄からなる前処理工程と、銅メッキ工程と、水洗浄および乾燥からなる後処理工程と、からなることを特徴とする平角絶縁電線の製造方法。
【請求項３】
前記請求項１又は２の銅メッキ処理に用いる銅メッキ液が硫酸銅液であることを特徴とする平角絶縁電線の製造方法。
【発明の詳細な説明】
【０００１】
【発明の属する分野】
本発明は平角絶縁電線の製造方法に関する。更に詳しくはスピーカのボイスコイル，ビデオテープレコーダ（ＶＴＲ）用小型モータコイル，チョークコイル，光ピックアップ用リニアボイスコイル，フロッピーディスク用モータコイル、或いはノイズフィルタ等に用いられる平角絶縁電線の製造方法に関するものである。
【０００２】
【従来の技術】
平角絶縁電線の製造方法は大きく分けて二つある。第一の方法は、丸導体を圧延した平角導体の外周に絶縁塗料を塗布し、フェルト等で適量に絞ってから焼付炉内を通過させ、焼付けを行うという塗布焼付工程を複数回繰り返し、所定皮膜厚さの平角絶縁電線を製造する方法である。また第二の方法は、丸導体の外周に上記と同様の絶縁塗料の塗布焼付工程を複数回繰り返し、所定皮膜厚さの絶縁丸導体にした後、圧延を行い平角絶縁電線にする方法である。
【０００３】
【発明が解決しようとする課題】
前記第一の方法に於いて、丸導体を圧延した平角導体は角部を有している。そのため、平角導体に絶縁塗料を塗布焼付する際、平坦部には均一な厚さの皮膜が形成されるが、その形状から角部の尖端は焼付後の皮膜が薄くなり、角部には均一な厚さの皮膜を形成することは困難である。角部の皮膜が薄く、甚だしくは導体表面が露出した平角絶縁電線を電気機器コイル巻線に用いた場合は、絶縁不良の原因となり、機器の信頼性は著しく低下するという問題がある。
【０００４】
一方、前記第二の方法では厚さの均一な皮膜を得ることができる反面、圧延による導体の加工硬化と絶縁皮膜の加工劣化による特性低下の問題がある。導体の加工硬化は熱処理することによって軟らかさを与えることができるが、加工劣化した皮膜は耐熱衝撃性が劣り、亀裂が発生したり剥がれが起こる。この現象は、平角絶縁電線の厚さと幅の比が大きくなるに従い顕著になり、特にその比が１：５以上になると絶縁特性は大幅に低下するという問題がある。このため、前記用途の巻線に適用し得なかった。
【０００５】
本発明は、上記従来技術が有する各種問題点を解決するためになされたもので、従来の第一の方法である平角導体の外周に絶縁塗料を複数回塗布焼付を行う平角絶縁電線の製造方法に大幅な変更をすることなく、焼付後に角部を含む全面に渡って均一な皮膜が形成され、絶縁性に優れた平角絶縁電線が得られる製造方法を提供することを目的とする。
【０００６】
【課題を解決するための手段】
第１の観点として本発明は、丸銅導体を圧延して平角銅導体とした後、該平角銅導体の外周に絶縁塗料を複数回塗布焼付して所定皮膜厚さの平角絶縁電線とする平角絶縁電線の製造方法において、
前記平角銅導体（以下、平角導体と略記する）に銅メッキ処理を施すことにより、角部の尖端を優先的にＲ化させた平角導体（以下、角部Ｒ化平角導体と略記する）とした後、この角部Ｒ化平角導体に絶縁塗料を塗布焼付し、絶縁性に優れた平角絶縁電線とする平角絶縁電線の製造方法にある。
【０００７】
本発明の第１の観点の平角絶縁電線の製造方法では、丸銅導体を圧延して平角導体１ａとした後、銅メッキ処理を施すことにより角部Ｒ化平角導体１となる。前記銅メッキ処理を施した場合、角部ｃに電界の集中が起るため、角部ｃの尖端に優先的に銅がメッキされて角部ｃがＲ化し、角部に皮膜形成性が付与される。その結果、角部Ｒ化平角導体１の外周に絶縁塗料を塗布焼付した場合は、角部を含む全面に渡って絶縁皮膜が均一に形成されるので、導体表面が露出することがなく、絶縁性に優れた平角絶縁電線を製造することが可能となる。
【０００８】
また、前記絶縁塗料としては、ポリウレタン系絶縁塗料，ポリエステル系絶縁塗料，ポリエステルイミド系絶縁塗料，はんだ付け性ポリエステルイミド系絶縁塗料，ポリアミドイミド系絶縁塗料またはポリイミド系絶縁塗料等が挙げられる。具体例としては、ポリウレタン系絶縁塗料ＷＤ４３０７−３０  ％（日立化成社製品名）、ポリエステル系絶縁塗料ＬＩＴＯＮ３３００−３０  ％（東特塗料社製品名）等が挙げられる。
【０００９】
第２の観点として本発明は、前記銅メッキ処理が、脱脂・洗浄，水洗浄，酸洗浄および水洗浄からなる前処理工程と、銅メッキ工程と、水洗浄および乾燥からなる後処理工程と、からなる平角絶縁電線の製造方法にある。
【００１０】
本発明の第２の観点の製造方法では、前記銅メッキ処理として、脱脂・洗浄，水洗浄，酸洗浄および水洗浄からなる前処理工程と、銅メッキ工程と、水洗浄および乾燥工程からなる後処理工程とが好ましく用いられる。
【００１１】
第３の観点として本発明は、前記銅メッキ処理に用いる銅メッキ液が硫酸銅液である平角絶縁電線の製造方法にある。
【００１２】
本発明の第３の観点の製造方法では、前記銅メッキ処理に用いる銅メッキ液として硫酸銅液が有効である。具体例としては、硫酸銅１５０ｇ／ｌと硫酸５０ｇ／ｌ  を混合した溶液等が挙げられる。
【００１３】
【発明の実施の形態】
以下、本発明の平角絶縁電線の製造方法の実施の形態について図を用いて詳しく説明する。なお本発明は本実施形態に限定されるものではない。
図１は本発明の銅メッキ処理の前と後の平角導体の一例を示す要部拡大断面図であり、同図（ａ）は銅メッキ処理前の平角導体の一端部を示し、また同図（ｂ）は銅メッキ処理後の角部Ｒ化平角導体の一端部を示す。
また、図２は本発明の銅メッキ処理の一例を示すフロー図である。
これらの図に於いて、１は角部Ｒ化平角銅導体、１ａは平角銅導体、ｃは角部を示す。なお、銅メッキは極く薄く施されている程度なので図示しない。
【００１４】
−実施形態（実施例）１−
（１）  角部Ｒ化平角導体の製造
角部Ｒ化平角導体の製造について、図１、２を用いて説明する。
先ず丸銅線（例えば０．３７ｍｍφ）を圧延して導体厚０．０７ｍｍ  ，導体幅１．４０ｍｍの平角導体１ａを製造し、巻枠に巻き取った。なお巻枠は図示しない（以下も同様）。
次に、以下の工程、条件で銅メッキ処理を行い、前記平角導体１ａの角部ｃの尖端に優先的に銅メッキをして角部をＲ化し、角部Ｒ化平角導体１を製造した。具体的に示すと、先ず巻枠から平角導体１ａを繰り出し、銅メッキ処理の前処理工程として、ＩＣ−２２０（荏原ユージライト社製品名）を用い、６０℃，６０ｓｅｃ，２Ａ／ｄｍ３の条件で脱脂・洗浄を行った後、水洗浄した。次いでエバソルダＡ（荏原ユージライト社製品名）  を用いて酸洗浄を行い、水洗浄した。次いで銅メッキ工程として、硫酸銅１５０ｇ／ｌと硫酸５０ｇ／ｌ  を混合した溶液を用い、３０℃，６０ｓｅｃ，１０Ａ／ｄｍ３の条件で銅メッキを行った。次いで前処理工程として水洗浄後、乾燥を行い、角部Ｒ化平角導体１として巻枠に巻き取った。また、線速は１．５ｍ／ｍｉｎ  で行った。なお、銅メッキ処理の条件は平角導体１ａの寸法、角部ｃの尖端形状等によって任意に変更することができる。
【００１５】
（２）  平角絶縁電線の製造
前記角部Ｒ化平角導体１を巻枠から繰り出し、該平角導体１上に皮膜厚さが０．０１５  ｍｍとなるように、線速１６ｍ／ｍｉｎ  ，  炉温３６０  ℃の電熱焼付炉を用い、濃度３０％のポリウレタン系絶縁塗料ＷＤ４３０７（日立化成社製商品名）を塗布焼付し、平角絶縁電線（図示せず）を製造した。
【００１６】
比較例１
平角絶縁電線の製造
前記実施例１と同様の導体厚０．０７ｍｍ  ，導体幅１．４０ｍｍの平角導体１ａを用い、実施例１の銅メッキ処理は行わず、その他は実施例１と同一条件で前記ポリウレタン系絶縁塗料ＷＤ４３０７の塗布焼付を行い、平角絶縁電線（図示せず）を製造した。
【００１７】
特性試験
前記実施例１及び比較例１により得られた平角絶縁電線について、ＪＩＳ  Ｃ３００３  エナメル銅線及びエナメルアルミニウム線試験方法に従い、外観試験、ピンホール試験及び絶縁破壊電圧試験（金属シリンダ法）を行なった。その結果を下記表１に示す。
【００１８】
【表１】
0003611092.tif 000002
【００１９】
上記表１から明らかなように、本発明の製造方法により得られた平角絶縁電線は、比較例の平角絶縁電線と比較してピンホール，絶縁破壊電圧値が優れていることが分かる。
【００２０】
【発明の効果】
本発明の平角絶縁電線の製造方法によれば、丸銅導体を圧延した平角導体に銅メッキ処理を施すことにより、角部をＲ化させ、皮膜形成性を付与することで、角部を含む全面に渡って絶縁皮膜が均一に形成されるようになり、導体表面が露出することなく、絶縁性に優れた平角絶縁電線が得られるようになった。
従って、本発明により得られた平角絶縁電線を用いて巻線されたスピーカのボイスコイル等の性能も大幅に向上するので、産業に寄与するところ極めて大である。
【図面の簡単な説明】
【図１】本発明の銅メッキ処理の前と後の平角銅導体の一例を示す要部拡大断面図であり、同図（ａ）は銅メッキ処理前の平角銅導体の一端部を示し、また同図（ｂ）は銅メッキ処理後の角部Ｒ化平角銅導体の一端部を示す。
【図２】本発明の銅メッキ処理の一例を示すフロー図である。
【符号の説明】
１  角部Ｒ化平角銅導体
１ａ  平角銅導体
ｃ  角部
【図１】
0003611092.tif 000003
【図２】
0003611092.tif 000004